(57)【特許請求の範囲】
【請求項１】
異なる２種類の結晶性熱可塑性樹脂（Ａ）および結晶性熱可塑性樹脂（Ｂ）を含有する多層貼り合わせ型複合繊維を分割させることにより製造される糸条であって、前記結晶性熱可塑性樹脂（Ｂ）は導電性樹脂組成物（Ｃ）を含有し、
前記結晶性熱可塑性樹脂（Ｂ）に対する前記導電性樹脂組成物（Ｃ）の含有比率が１〜５０質量％であり、
前記導電性樹脂組成物（Ｃ）に対する導電性化合物の含有比率が１５〜５０質量％であり、
前記結晶性熱可塑性樹脂（Ａ）のＳＰ値（ΦＡ）、および結晶性熱可塑性樹脂（Ｂ）のＳＰ値（ΦＢ）が５．０≧｜（ΦＢ）−（ΦＡ）｜≧１．２であり、
前記糸条の繊維横断面の長軸の長さ（ａ）および短軸の長さ（ｂ）が（ａ）／（ｂ）≧１．２であり、
前記糸条の単繊維繊度が０．０５〜１．０ｄｔｅｘであり、
前記糸条の電気抵抗率が５．０×１０６〜５．０×１０８Ω／（ｃｍ・ヤーン）である、糸条。
【請求項２】
前記結晶性熱可塑性樹脂（Ａ）が、ポリアミドまたはポリエステルを含む、請求項１に記載の糸条。
【請求項３】
前記結晶性熱可塑性樹脂（Ｂ）が、ポリアミドを含む、請求項１または請求項２に記載の糸条。
【請求項４】
前記ポリアミドが、ジカルボン酸成分の６０モル％以上が芳香族ジカルボン酸成分であるジカルボン酸成分と、ジアミン成分の６０モル％以上が炭素数６〜１２の脂肪族アルキレンジアミンであるジアミン成分と、からなる熱可塑性ポリアミドである、請求項３に記載の糸条。
【請求項５】
導電性樹脂組成物（Ｃ）が、少なくとも導電性化合物（Ｄ）および熱可塑性樹脂（Ｅ）を含む、請求項１〜４のいずれか１項に記載の糸条。
【請求項６】
請求項１〜５のいずれか１項に記載の糸条を少なくとも一部に含有する繊維集合体。
【請求項７】
請求項１〜５のいずれか１項に記載の糸条を少なくとも一部に含有する繊維製品。
【請求項８】
請求項６に記載の繊維集合体を少なくとも一部に含有する、請求項７に記載の繊維製品。
【請求項９】
アルカリ熱水溶液または酸熱水溶液を用いた化学的方法、および／または物理的方法により前記多層張り合わせ複合繊維を剥離分割させる、請求項１〜５のいずれか１項に記載の糸条の製造方法。
【発明の詳細な説明】
【技術分野】
【０００１】
本発明は、除電性能に優れた糸条に関する。詳しくは、実使用時の発塵性が抑えられ、拭取り性能に優れ、かつ導電性能が長期に亘り保持することができる多層貼り合わせ型複合繊維から得られる糸条に関する。
【背景技術】
【０００２】
ハードディスクや磁気テープ等の精密電子機器部品や自動車のボディーでは、それらの表面にできる油膜や塵などの汚れの有無が品質・性能に重大な影響を及ぼすため、これら部品の製造工程には汚れの拭取り工程が設けられて、製品の清浄処理が行なわれるようになっている。
【０００３】
従来、このような拭き取り工程の拭き取り手段としては、例えば極細繊維を用いた布帛をスリットしたワイピングテープを使用することが提案されている（例えば、特許文献１参照。）。この極細繊維を用いた布帛からなるワイピングテープは、通常繊度の繊維からなるワイピングテープに比べて被処理面への拭き残しが少ないため、より高い拭き取り性能を発揮することができるものであった。しかしながら、拭取り時の摩擦により発生する静電気によって塵・埃などが再付着する問題があった。
【０００４】
これらを防止するために、制電加工剤を塗布する制電加工によって静電気抑制が得られるものがあるが、低湿度などの環境や、洗濯を含めた耐久性に問題があるため安定な拭取り性が得られなかった。
【０００５】
さらに、特許文献１ではワイパー中に除電性能に優れた導電性繊維を使用する方法も提案されているが、導電性繊維の繊度が大きいため、拭取り時のキズや損傷など精密材料への品質に影響するため使用できなかった。
【０００６】
導電性繊維として、例えば導電性を有さない繊維の表面に金属メッキを施して導電性を付与したものや導電性カーボンブラックを樹脂やゴム類に分散させ、これを繊維表面にコートすることによって導電性被覆層を形成せしめたもの等がある。しかし、これらは製造工程が複雑で技術的に困難な方法によって得られるものであったり、導電性繊維を実用に供するための準備段階、例えば製織編のための精練工程での薬品処理や実使用における摩耗や繰返し洗濯といった外的作用によって導電性が容易に低下し実用の域を脱したりするという問題があつた。
【０００７】
他の導電性繊維として、スチール繊維のような金属繊維が挙げられるが、コストが高いこと、製織、染仕上工程でのトラブルの原因となること、あるいは拭き取り時に脱落が生じやすくトラブルの原因となること等が課題である。
【０００８】
さらに、導電性カーボンブラックを均一に分散させたポリマーを繊維化して導電性繊維を得る方法が提案されているが、導電性カーボンブラックを多量に含有するために繊維の製造が難しく、収率も悪く、コスト高であり、かつ繊維物性が著しく低下し、細繊度の導電性繊維を製造することが困難であった。
【０００９】
さらにまた別の導電性繊維として、例えば、芯鞘型複合繊維の芯成分ポリマーに導電性カーボンブラックを含有させ、それを通常の繊維形成性ポリマーからなる鞘で被覆する方法が提案されている（例えば、特許文献２参照）。また、導電性カーボンブラックを含む芯成分のかなりの部分が鞘成分を貫通して繊維の表面に露出している導電性繊維も提案されている（例えば、特許文献３参照）。
【００１０】
特許文献１の場合、繊維物性を保つため芯成分を５０％以下にする必要があり、そのため非導電性の鞘成分が芯成分を厚く被覆し、芯成分中のカーボンブラック含有量を多くしないと充分な性能が発揮されないため細繊度のものはできないという課題があった。特許文献２は、前述した特許文献１の課題を解消しようとするものであるが、カーボンブラックを含む芯成分が表面に露出している割合が大きいため、細繊度にすることができなかった。
【００１１】
導電性ポリマー層と非導電性ポリマー層を組み合わせた複合繊維によって、細繊度の導電性繊維を製造することは可能であるが、分割後に導電性ポリマー層は単独の細繊度となり、低強度や実用時に導電性カーボンが剥離するなど、実用できる細繊度のものは得られなかった。
【００１２】
このように、長期耐久性に優れた除電性能と拭き取り性能が得られるワイパーやそれに用いることのできる特に細繊度の糸条は従来提案されていなかった。
【先行技術文献】
【特許文献】
【００１３】
【特許文献１】特開平１１−５０３５０号公報
【特許文献２】米国特許第３，８０３，４５３号公報
【特許文献３】特公昭５３−０４４５７９号公報
【発明の概要】
【発明が解決しようとする課題】
【００１４】
本発明の目的は、除電性能に優れ、該糸条を含む繊維製品を用いた拭き取り後の清浄度をこれまで以上に向上することができる糸条を提供することにあり、長期に安定な除電性能と同時に拭取り性能に優れる糸条を提供することにある。
【課題を解決するための手段】
【００１５】
本発明者等は上記課題を解決すべく鋭意検討を行った結果、異なる２種類の結晶性熱可塑性樹脂を用い、その結晶性熱可塑性樹脂の片方に導電性樹脂組成物を含有する多層貼り合わせ型複合繊維からなる糸条が、上記目的が達成されることを見出し、本発明を完成した。
【００１６】
すなわち、本発明の第１の構成は、異なる２種類の結晶性熱可塑性樹脂（Ａ）および結晶性熱可塑性樹脂（Ｂ）を含有する多層貼り合わせ型複合繊維を分割させることにより製造される糸条であって、前記結晶性熱可塑性樹脂（Ｂ）は導電性樹脂組成物（Ｃ）を含有し、
前記結晶性熱可塑性樹脂（Ｂ）に対する前記導電性樹脂組成物（Ｃ）の含有比率が１〜５０質量％であり、
前記導電性樹脂組成物（Ｃ）に対する導電性化合物の含有比率が１５〜５０質量％であり、
前記結晶性熱可塑性樹脂（Ａ）のＳＰ値（ΦＡ）、および結晶性熱可塑性樹脂（Ｂ）のＳＰ値（ΦＢ）が５．０≧｜（ΦＢ）−（ΦＡ）｜≧１．２であり、
前記糸条の繊維横断面の長軸の長さ（ａ）および短軸の長さ（ｂ）が（ａ）／（ｂ）≧１．２であり、
前記糸条の単繊維繊度が０．０５〜１．０ｄｔｅｘであり、
前記糸条の電気抵抗率が５．０×１０６〜５．０×１０８Ω／（ｃｍ・ヤーン）である、糸条である。
【００１７】
前記結晶性熱可塑性樹脂（Ａ）が、ポリアミドまたはポリエステルを含む糸条であってもよく、結晶性熱可塑性樹脂（Ｂ）が、ポリアミドを含んでいてもよい。
【００１８】
また、前記結晶性熱可塑性樹脂（Ｂ）のポリアミドが、ジカルボン酸成分の６０モル％以上が芳香族ジカルボン酸成分であるジカルボン酸成分と、ジアミン成分の６０％モル以上が炭素数６〜１２の脂肪族アルキレンジアミンであるジアミン成分と、からなる熱可塑性ポリアミドであってもよい。
【００１９】
前記導電性樹脂組成物（Ｃ）が、少なくとも導電性化合物（Ｄ）および熱可塑性樹脂（Ｅ）を含んでいてもよい。
【００２０】
本発明の第２の構成は、これら糸条を少なくとも一部に含有する繊維集合体であってもよく、また、糸条を少なくとも一部に含有する繊維製品であってもよく、該繊維集合体を少なくとも一部に含有する繊維製品であってもよい。
【００２１】
本発明の第３の構成は、アルカリ熱水溶液または酸熱水溶液を用いた化学的方法、および／または物理的方法により前記多層張り合わせ複合繊維を剥離分割させる糸条の製造方法である。
【発明の効果】
【００２２】
本発明の糸条は、長期に安定な除電効果と同時に優れた拭取り性能を有する。
【図面の簡単な説明】
【００２３】
【図１】本発明における多層貼り合わせ型複合繊維の断面に関する、一実施形態の模式図。
【図２】本発明における図１とは異なる多層貼り合わせ型複合繊維の断面に関する、一実施形態の模式図。
【図３】本発明とは異なる複合繊維の断面に関する、一形態の模式図。
【発明を実施するための形態】
【００２４】
本発明の導電性糸条は、異なる２種類の結晶性熱可塑性樹脂（Ａ）、（Ｂ）を含有する多層貼り合わせ型複合繊維を分割させることにより製造されることが重要であり、結晶性熱可塑性樹脂（Ａ）からなる極細繊維、および導電性樹脂組成物（Ｃ）を含有する結晶性熱可塑性樹脂（Ｂ）からなる極細繊維を含有する糸条である。
【００２５】
まず、本発明における導電性樹脂組成物（Ｃ）について詳細を説明する。本発明において、導電性樹脂組成物（Ｃ）は少なくとも樹脂と導電性化合物を含む。該導電性化合物としては、カーボンブラック、アセチレンブラック、オイルファーネスブラック、サーマルブラック、チャネルブラック、ケッチェンブラック等のカーボン系導電性化合物が例示されるが、本発明においてはカーボンブラックを用いることが好ましく、後述する導電性カーボンブラックを用いることがより好ましい。
【００２６】
本発明に用いるカーボンブラックは、１０−３〜１０３Ω・ｃｍの固有電気抵抗を有する導電性カーボンブラックが好ましい。カーボンブラックが完全に粒子状分散をしている場合は一般に導電性が不良であり、ストラクチヤーと呼ばれる連鎖構造を形成している場合には、導電性能が向上して導電性カーボンブラックと称されるものになる。したがって、導電性カーボンブラックによって樹脂組成物を導電化するに当たっては、このストラクチヤーを破壊しないでカーボンブラックを分散させることが肝要となる。
【００２７】
一般に、通常の延伸を行うとストラクチャーが破壊され易いこととなるため、本発明では、特許第４９０２６５２号公報（段落００５６および段落００５７）において開示されている特殊な延伸方法を使用することが好ましい。該延伸方法は、繊維が延伸されているにもかかわらず、ストラクチャーがほとんど破壊されないという特長を有している。すなわち、従来の一般的な延伸方法は、ローラー間の速度差により無理に延伸する方法であるため、繊維が無理に延伸されストラクチャーが切断されることとなるが、本発明のように、ローラー間で延伸を行う方法ではなく、繊維の自由延伸に委ねるような方法の場合には、無理な張力が繊維にかからないため、ストラクチャーが切断され難くなる。
【００２８】
そして、導電性カーボンブラックを含有する組成物の電気伝導メカニズムとしては、カーボンブラック連鎖の接触によるものとトンネル効果によるものが考えられているが、前者の方が主と考えられている。したがって、カーボンブラックの連鎖は長い方が、また高密度で樹脂組成物中にカーボンブラックが存在する方が、カーボンブラック同士の接触確率が大きくなり高導電性となる。連鎖を長くするためには、導電性樹脂組成物（Ｃ）を結晶化させ、かつ非晶部が分子運動できるようなルーズな構造にすると、カーボンブラックが非晶部に集中して非晶部のカーボン濃度が高くなり、導電性能が高くなる。
【００２９】
本発明において、導電性樹脂組成物（Ｃ）に含まれる導電性化合物は、導電性樹脂組成物（Ｃ）に対して好ましくは１５〜５０質量％、より好ましくは２０〜４０質量％含有される。導電性化合物の含有量が１５質量％より少ない場合には目的とする導電性が得られず、充分な除電性能は発揮されない場合がある。一方、５０質量％を超える場合は、導電性のより一層の向上は認められず、樹脂組成物（Ｃ）の流動性が著しく低下して紡糸性が極端に悪化するので好ましくない。
【００３０】
次に、本発明の導電性樹脂組成物（Ｃ）を構成する樹脂について説明する。該樹脂組成物（Ｃ）を構成する樹脂としては、２００℃以上の融点を有することが実用耐久性の点で好ましく、そのような樹脂として熱可塑性ポリアミドまたは熱可塑性ポリエステルであることが好ましい。特に、導電性化合物を多量に添加でき導電性能をより高められる点から、熱可塑性ポリアミドを用いることがより好ましく、具体的にはナイロン１２、ナイロン１１、ナイロン６、ナイロン６６、ナイロンエラストマー、半芳香族ポリアミド等を挙げることができる。
【００３１】
また、熱可塑性ポリエステルとしては、例えば、テレフタル酸、イソフタル酸、ナフタレン−２，６−ジカルボン酸、４，４’−ジカルボキシジフェニル、５−ナトリウムスルホイソフタル酸等の芳香族ジカルボン酸、アゼライン酸、セバシン酸等の脂肪族ジカルボン酸などのジカルボン酸成分と、エチレングリコール、ジエチレングリコール、プロピレングリコール、１，４−ブタンジオール、ポリエチレングリコール、ポリテトラメチレングリコール等の脂肪族ジオール；ビスフェノールＡまたはビスフェノールＳのエチレンオキサイド付加物等の芳香族ジオール；シクロヘキサンジメタノール等の脂環族ジオールなどのジオール成分を用いて形成された繊維形成性ポリエステルを挙げることができる。なかでも汎用ポリエステルであるエチレンテレフタレート単位あるいはブチレンテレフタレート単位を８０モル％以上、特に９０モル％以上含有するポリエステルが好ましい。
【００３２】
特に、ポリブチレンテレフタレート系の樹脂、すなわちブチレンテレフタレート単位を８０モル％以上含有するポリエステル系の樹脂が導電性化合物を練り込みやすく、且つ結晶化しやすいことから高い導電性能が得られるので好ましい。ポリエチレンテレフタレート系の樹脂も使用可能であるが、導電性化合物を多量に添加すると溶融紡糸の際の紡糸性が低下することとなる。その際、紡糸性を高めるために共重合ポリエチレンテレフタレートを用いるということも考えられるが、共重合ポリエチレンテレフタレートを使用すると一般に結晶性が低下し、導電性能が低下することとなる。以上のことから、結晶を形成しやすいポリエステル系の樹脂であるポリブチレンテレフタレート系樹脂が特に優れていることとなる。また、導電層を構成する樹脂の融点は２００℃以上であることが実用耐久性の点で必要である。好ましくは２１０℃以上２５０℃以下である。
【００３３】
導電性樹脂組成物（Ｃ）を構成する樹脂は、結晶性熱可塑性樹脂（Ｂ）との接着性が向上するため、以下に記載する結晶性熱可塑性樹脂（Ｂ）と同一であることが好ましい。
【００３４】
次に、結晶性熱可塑性樹脂（Ｂ）について説明する。結晶性熱可塑性樹脂（Ｂ）は、良好な工程性を維持することと導電性樹脂組成物（Ｃ）との界面剥離を生じさせず、長期耐久性能を維持するための重要な役割を担っている。結晶性熱可塑性樹脂（Ｂ）に含まれる樹脂の好ましい例としては、熱可塑性ポリアミドや熱可塑性ポリエステル、ポリプロピレン、ポリブテン、ポリメチルペンテン等のポリオレフィンおよびその共重合体、エチレン単位を２５モル％〜７０モル％含有する変性ポリビニルアルコール等を使用することができる。特に融点が２１０℃以上の熱可塑性結晶性樹脂が、耐久性能の点で好ましく使用される。曳糸性に劣る樹脂は基本的には本発明の結晶性熱可塑性樹脂（Ｂ）に含まれる樹脂としては不適である。
【００３５】
前述したように、本発明において、結晶性熱可塑性樹脂（Ｂ）として熱可塑性ポリアミドを用いることが好ましく、４，６−ナイロン、６−ナイロン、６，６−ナイロン、６，１０−ナイロン、６，１２−ナイロン、１１−ナイロン、１２−ナイロン等の脂肪族ポリアミド、芳香族ポリアミドが挙げられる。より好ましいものとしては、６−ナイロン、６，６−ナイロン、６，１２−ナイロン、１２−ナイロンが挙げられるが、特に、ジカルボン酸成分の６０モル％以上が芳香族ジカルボン酸成分であるジカルボン酸成分と、ジアミン成分の６０モル％以上が炭素数６〜１２の脂肪族アルキレンジアミンであるジアミン成分と、からなる熱可塑性ポリアミドが、低吸湿性であり導電性能の安定性につながる点から好ましい。
【００３６】
また、熱可塑性ポリエステルとしては、例えば、テレフタル酸、イソフタル酸、ナフタレン−２，６−ジカルボン酸、４，４’−ジカルボキシジフェニル、５−ナトリウムスルホイソフタル酸などの芳香族ジカルボン酸；アゼライン酸、セバシン酸等の脂肪族ジカルボン酸などのジカルボン酸成分と、エチレングリコール、ジエチレングリコール、プロピレングリコール、１，４−ブタンジオール、ポリエチレングリコール、ポリテトラメチレングリコール等の脂肪族ジオール；ビスフェノールＡまたはビスフェノールＳのエチレンオキサイド付加物等の芳香族ジオール；シクロヘキサンジメタノール等の脂環族ジオールなどのジオール成分を用いて形成された繊維形成性ポリエステルを挙げることができる。なかでも汎用ポリエステルであるエチレンテレフタレート単位および／またはブチレンテレフタレート単位を８０モル％以上、特に９０モル％以上含有するポリエステルを挙げることができ、少量の第３成分を含む変性ポリエステルも使用することが可能である。さらに、これらに少量の添加剤、蛍光増白剤、安定剤等を含んでいてもよい。これらのポリエステルは、繊維化する際の溶融粘度特性が良好であり、更に繊維物性、耐熱性が優れたものとなる。なかでも、ポリエチレンテレフタレート系のポリエステルが繊維化工程性、繊維物性、耐久性の点で好ましい。特に、融点が２４０℃以上、２８０℃以下のポリエステルが好ましい。さらに、導電性樹脂組成物（Ｃ）を構成する樹脂よりも融点が１０〜５０℃高い樹脂が、結晶性熱可塑性樹脂（Ｂ）に含まれることが好ましい。
【００３７】
さらに、本発明においては、導電性樹脂組成物(Ｃ)を含有する結晶性熱可塑性樹脂（Ｂ）のＳＰ値（ΦＢ）と導電性樹脂組成物（Ｃ）のＳＰ値（ΦＣ）が０≦｜（ΦＢ）−（ΦＣ）｜≦１．１を満足することが好ましい。この条件を満足する組み合わせのものは、両ポリマーの接着性が良好で、界面剥離が生じ難く、繊維物性の点でも優れている。｜（ΦＢ）−（ΦＣ）｜が１．１を超える場合には、界面剥離が生じ易く、実用における耐久性は得られにくい。
【００３８】
前述した結晶性熱可塑性樹脂（Ｂ）が導電性樹脂組成物（Ｃ）を含有する態様としては、導電性能および拭き取り性能の点から、繊維断面において、導電性樹脂組成物（Ｃ）の周囲を結晶性熱可塑性樹脂（Ｂ）が被覆していることが好ましい。特に、導電性樹脂組成物（Ｃ）が芯成分、結晶性熱可塑性樹脂（Ｂ）が鞘成分となった芯鞘型の構造を有していることが好ましい。また、結晶性熱可塑性樹脂（Ｂ）中の導電性樹脂組成物（Ｃ）の含有量は、結晶性熱可塑性樹脂（Ｂ）に対して１〜５０質量％であることが好ましい。より好ましくは３〜４５質量％であり、さらに好ましくは５〜４０質量％である。
【００３９】
一方、本発明における多層貼り合わせ型複合繊維において、導電性化合物を含有しない結晶性熱可塑性樹脂（Ａ）は、良好な工程性を維持することと多層貼り合わせ型複合繊維を容易に分割させることが重要であるため、結晶性熱可塑性樹脂（Ｂ）と異なる樹脂により多層貼り合わせ型複合繊維を構成する必要がある。なお、結晶性熱可塑性樹脂（Ａ）の好ましい例としては、前記した結晶性熱可塑性樹脂（Ｂ）として挙げた熱可塑性ポリアミドや熱可塑性ポリエステル、ポリプロピレン、ポリブテン、ポリメチルペンテン等のポリオレフィンおよびその共重合体、エチレン単位を２５モル％〜７０モル％含有する変性ポリビニルアルコール等を挙げることができる。
【００４０】
さらに、本発明の多層貼り合わせ型複合繊維に含有される結晶性熱可塑性樹脂のＳＰ値（ΦＡ）、および結晶性熱可塑性樹脂（Ｂ）のＳＰ値（ΦＢ）が５．０≧｜（ΦＢ）−（ΦＡ）｜≧１．２であることが好ましい。｜（ΦＢ）−（ΦＡ）｜が１．２より小さい場合、多層貼り合わせ型複合繊維の分割性が得られず、狙いとする極細繊維が得られない。また、｜（ΦＢ）−（ΦＡ）｜が５．０より大きい場合は、安定な繊維化工程通過性が得られない。好ましくは４．０≧｜（ΦＢ）−（ΦＡ）｜≧１．５であり、より好ましくは３．５≧｜（ΦＢ）−（ΦＡ）｜≧２．０である。
【００４１】
ここで本発明の溶解度パラメーターＳＰ値〔（ｃａｌ／ｃｍ３）１／２〕は、ポリマーハンドブック第２版（Ｐｏｌｙｍｅｒ  Ｈａｎｄｂｏｏｋ  ＳＥＣＯＮＤ  ＥＤＩＴＩＯＮ）（Ｊｏｈｎ  Ｗｉｌｅｙ  ＆  Ｓｏｎｓ，  Ｉｎｃ．  １９７５）ＩＶ−３３９頁表Ｂ１又は表Ｂ２記載のＧｒｏｕｐ  Ｍｏｌａｒ    Ａｔｔｒａｃｔｉｏｎ  Ｃｏｎｓｔａｎｔｓ（Ｇ）と分子量（Ｍ）、密度（ｄ）、樹脂の構造式、ＳＰ値＝ｄ×ΣＧ／Ｍの式を用いて計算される値である。
【００４２】
また本発明においては、結晶性熱可塑性樹脂（Ａ）および／または結晶性熱可塑性樹脂（Ｂ）中に、平均粒径０.０１〜１μｍの導電性化合物以外の無機微粒子が０．０５〜１０質量％の割合で含有されていてもよく、多層貼り合わせ型複合繊維の紡糸性の点で、さらには製編織性の点で好ましい。無機微粒子の含有量が０．０５質量％未満の場合には、得られた導電性糸条にループ、毛羽、繊度斑等を生じ易くなり、１０質量％を超えると工程通過性が悪く断糸の原因となる。より好ましくは０．２質量％〜５質量％の割合で無機微粒子が含有していてもよい。
【００４３】
前記無機微粒子の種類としては、樹脂に対して実質的に劣化作用をもたず、それ自体で安定性に優れるものであればいずれも使用できる。かかる無機微粒子の代表例としては、シリカ、アルミナ、酸化チタン、炭酸カルシウム、硫酸バリウムなどの無機微粒子を挙げることができ、これらは単独で使用しても２種以上併用してもよい。
【００４４】
前記無機微粒子の平均粒径は、０．０１〜１μｍであることが好ましく、より好ましくは０．０２〜０．６μｍである。平均粒径が０．０１μｍ未満であると延伸時の糸条にかかる張力などに僅かな変動を生じても得られる繊維にループや毛羽、繊度斑などが発生するようになる。一方、平均粒径が１μｍを超えると繊維の紡糸性、延伸性の低下をもたらし、紡糸断糸、延伸捲付などを発生し易くなる。尚、ここでいう無機微粒子の平均粒径とは遠心沈降法を用いて求めた値をいう。また本発明の平均粒径は、一次平均粒径を表す。
【００４５】
前記無機微粒子の添加方法については特に制限されず、ポリマーの重合時から溶融紡出直前までの任意の段階で樹脂中に無機微粒子が均一に混合されるように添加、混合すればよい。
【００４６】
また本発明においては、結晶性熱可塑性樹脂（Ａ）および／または結晶性熱可塑性樹脂（Ｂ）中に、必要に応じて、蛍光増白剤、安定剤、酸化防止剤、紫外線吸収剤、加水分解防止剤、帯電防止剤、難燃剤、着色剤およびその他の添加剤の１種または２種以上を含有してもよい。
【００４７】
前述した結晶性熱可塑性樹脂（Ａ）、結晶性熱可塑性樹脂（Ｂ）、導電性樹脂組成物（Ｃ）を用いて、図１および図２に示すような多層貼り合わせ型複合繊維を製造することにより、本発明の導電性糸条を得ることができる。該多層貼り合わせ型複合繊維において、（Ａ）、（Ｂ）、（Ｃ）の各成分の複合比率は、（Ａ）：（Ｂ）:（Ｃ）＝２０：７９．１：０．９〜（Ａ）：（Ｂ）:（Ｃ）＝５０：２５：２５（質量比）であることが好ましい。結晶性熱可塑性樹脂（Ａ）が２０質量％未満、または５０質量％より大きい場合、安定した複合構造として紡糸することが困難となる。特に、繊維断面において導電性樹脂組成物（Ｃ）とそれを含有する結晶性熱可塑性樹脂（Ｂ）が安定に連続性をもつ繊維を得るのが難しくなる。好ましい態様において導電性樹脂組成物（Ｃ）の周囲を被覆する結晶性熱可塑性樹脂（Ｂ）の比率が２５質量％未満では、ワイパー時の外的作用に対する耐久性が不十分となる場合があり、７９．１質量％より大きい場合は繊維断面の安定な連続性が得られない場合がある。さらに、導電性樹脂組成物（Ｃ）が０．９質量％未満では安定した導電性能が得られず、２５質量％より大きい場合は複合繊維の安定な断面形成性が得られない場合が多い。各成分の複合比率は、より好ましくは（Ａ）：（Ｂ）:（Ｃ）＝３０：６２：８〜（Ａ）：（Ｂ）:（Ｃ）＝４５：３７：１８の範囲である。なお、ここで（Ａ）、（Ｂ）、（Ｃ）の比率は（Ａ）＋（Ｂ）＋（Ｃ）＝１００を満たす。
【００４８】
前述したような異なる２種類の結晶性熱可塑性樹脂（Ａ）および結晶性熱可塑性樹脂（Ｂ）を含有し、結晶性熱可塑性樹脂（Ｂ）に導電性樹脂組成物（Ｃ）を含有する多層貼り合わせ型複合繊維に対し、アルカリ熱水溶液または酸熱水溶液を用いた化学的方法、および／または物理的方法により剥離分割させることで、本発明の糸条が得られる。具体的には、アルカリ水溶液による処理、ポリアミド膨潤剤による処理等の化学的方法および／または仮撚加工等の物理的方法を施すことにより容易に分割することである。化学的方法の場合は、結晶性熱可塑性樹脂（Ａ）を一部溶解する処理方法を選択することが好ましい。このように多層貼り合わせ型複合繊維を剥離分割することで製造される、本発明の糸条は、極細繊維となる。結晶性熱可塑性樹脂（Ａ）からなる極細繊維、および導電性樹脂組成物（Ｃ）を含有する結晶性熱可塑性樹脂（Ｂ）からなる極細繊維は、繊維横断面が角を有する形状となりエッジ効果が生じるため、たとえば図３に示す丸断面と比較して優れた拭き取り性能を発現する。
【００４９】
本発明の糸条において、多層貼り合わせ型複合繊維を分割した後の結晶性熱可塑性樹脂（Ａ）からなる糸条および導電性樹脂組成物（Ｃ）を含有する結晶性熱可塑性樹脂（Ｂ）糸条の繊維横断面は（ａ）／（ｂ）≧１．２を満たすことが重要である。ここで（ａ）は繊維横断面の長軸の長さを表し、（ｂ）は繊維横断面の短軸の長さを表す。繊維横断面が（ａ）／（ｂ）≧１．２を満足する扁平な断面とすることにより、ワイピング性において接触面積の増加とエッジ効果により、優れた拭き取り性能が発現する。好ましくは（ａ）／（ｂ）≧１．５であり、より好ましくは（ａ）／（ｂ）≧２．０である。なお、本発明において、繊維横断面の長軸の長さ（ａ）と短軸の長さ（ｂ）は、繊維横断面の拡大写真を用いて繊維断面形状に沿って切り取り、該断面の長軸および短軸の長さをそれぞれ測定し、その比を簡単に求めることができる。
【００５０】
また、本発明の糸条において、多層貼り合わせ型複合繊維を剥離分割させた後の結晶性熱可塑性樹脂（Ａ）からなる糸条および導電性樹脂組成物（Ｃ）を含有する結晶性熱可塑性樹脂（Ｂ）からなる糸条の単繊維繊度は０．０５〜１．０ｄｔｅｘであることが、拭き取り性能の点から重要である。好ましくは０．１〜０．８ｄｔｅｘであり、より好ましくは０．２〜０．５ｄｔｅｘである。
【００５１】
本発明の糸条の電気抵抗率は、５．０×１０６〜５．０×１０８Ω／（ｃｍ・ヤーン）であることが好ましい。電気抵抗率がこの範囲を満たすことで、安定な除電効果を発現し、その結果長期にわたり優れた拭き取り性能を有する。さらに好ましい電気抵抗率は、６．０×１０６〜３．０×１０８Ω／（ｃｍ・ヤーン）である。電気抵抗率を５．０×１０６未満にするためには、導電性樹脂組成物（Ｃ）の含有率を上げる必要があるが、繊維化工程性の悪化や拭き取り時の脱落の問題が発生するため好ましくない。電気抵抗率が５．０×１０８を超えると十分な拭き取り性能が得られない。本発明において、多層貼り合わせ型複合繊維を分割するが、分割後に結晶性熱可塑性樹脂（Ａ）からなる極細繊維が存在することが重要であり、導電性樹脂組成物（Ｃ）を含有する結晶性熱可塑性樹脂（Ｂ）からなる極細繊維に長期耐久性を与え、安定に拭き取り性能を維持することが可能となる。
【００５２】
本発明における多層貼り合わせ型複合繊維の製造方法は特に限定されず、例えば、公知の多層貼り合わせ型複合繊維を製造するために使用される溶融紡糸装置を用い、複合紡糸を行い、その後延伸する方式で製造してもよいし、高速紡糸を行い、延伸工程を省略する方式で製造してもよい。ただし、結晶性熱可塑性樹脂（Ｂ）が導電性樹脂組成物（Ｃ）を出来る限り被覆するようにするために、紡糸装置内での分配板における導電性樹脂組成物（Ｃ）の導入孔と結晶性熱可塑性樹脂（Ｂ）用の導入孔の位置関係を調節したり、導電性樹脂組成物（Ｃ）と結晶性熱可塑性樹脂（Ｂ）の複合比率を調整したりすることが好ましい。
【００５３】
本発明における多層貼り合わせ型複合繊維の分割処理後における分割度が３０％以上であることが好ましい。ここで、分割度とは、次の方法によって測定された値をいう。即ち、測定すべき区域にある複合繊維（分割されて繊維束の状態となっているもの、一部分割化していないものを含む）について任意の１００本の断面を、走査型電子顕微鏡を用いて観察し、実際に分割されて存在する分割後の極細繊維の本数（Ｎ）を計数する。この場合全く分割されていない複合繊維は１本と数え、また一部分割化しているものは半分割の複合繊維とそれから分割されて存在する極細繊維とを合計して数える。次に該１００本の複合繊維が完全に分割されたと想定した場合に得られる分割後の極細繊維の本数（Ｎｐ）を算出し、Ｎ／Ｎｐ×１００の値を、本発明の糸条における分割度とする。なお、上記分割度は、分割処理条件として、本発明の複合繊維をアルカリ水溶液（ＮａＯＨ濃度４ｇ／Ｌ）、または酸溶液（安息香酸１ｇ／Ｌ）中で、９８℃で５〜２０分間、浸漬撹拌処理し、乾燥させたものについて求める。
【００５４】
本発明では、多層貼り合わせ型複合繊維の単繊維繊度や総ｄｔｅｘ数は、最終的に分割後の単繊維繊度が０．０５〜１．０ｄｔｅｘにするために調整することが必要である。用途などに応じて適宜調節することができるが、本発明の方法は、特に分割前の多層貼り合わせ型複合繊維としての単繊維繊度が０．５〜６ｄｔｅｘ、総ｄｔｅｘ数が３０〜２００ｄｔｅｘの複合繊維（マルチフィラメント糸）を製造するのに適している。ここで総ｄｔｅｘとはマルチフィラメントとしての繊度を表す。
【００５５】
本発明の多層貼り合わせ型複合繊維から製造される糸条は、各種繊維集合体として用いることが可能である。本発明における繊維集合体とは、本発明の糸条よりなる編織布、不織布は言うに及ばず、該糸条を一部使用してなる編織布や不織布、例えば通常の天然繊維、化学繊維、合成繊維との交編織布、あるいは混紡糸としての編織布、不織布等であっても良い。編織布あるいは不織布に占める本発明の糸条は、１質量％以上、特に３質量％以上である事が本発明の十分な効果が得られる点で好ましい。また編成、製織或いは不織布とした後に、必要に応じて針布起毛等による起毛を行ったものであっても本発明には何ら差しつかえない。
【００５６】
本発明の糸条は、各種繊維製品として用いることが可能である。さらに前記繊維集合体を繊維製品に用いてもよい。具体的にはワイパー等の繊維製品に好適に用いることができる。
【実施例】
【００５７】
以下に本発明について実施例などにより具体的に説明するが、本発明はそれにより何ら限定されない。以下の例において、多層貼り合わせ型複合繊維の紡糸性、糸条の電気抵抗率の測定、得られた編物（ワイピングクロス）の拭き取り性、および帯電電荷量は以下のようにして測定または評価した。
【００５８】
［多層貼り合わせ型複合繊維の紡糸性］
多層貼り合わせ型複合繊維を２０ｋｇ紡糸し、紡糸時の断糸の有無を調べると共に得られた複合繊維における毛羽の発生の有無を目視により観察して、下記に示す評価基準にしたがって評価した。
＜複合繊維の紡糸性の評価基準＞
◎：紡糸時に断糸が何ら発生せず、しかも得られた多層貼り合わせ型複合繊維には毛羽が全く発生しておらず、紡糸性が極めて良好である。
○：紡糸時に断糸が発生せず、そして得られた多層貼り合わせ型複合繊維には毛羽が僅かに発生していたが、紡糸性がほぼ良好である。
△：１００ｋｇを紡糸したときに、断糸が３回まで発生し、紡糸性が不良である。
×：１００ｋｇを紡糸したときに、断糸が３回よりも多く発生し、紡糸性が極めて不良である。
【００５９】
［繊維の電気抵抗率Ｒ］
電圧電流計法により、平行クリップ電極にセットされた糸条（ヤーン）の試料に、直流電圧２５〜５００Ｖを印可し、その電圧とその時の試料に流れる電流値からオームの法則により求めた。また、本発明で規定される電気抵抗率Ｒ（Ω／（ｃｍ・ヤーン）は、１００Ｖ印可時で求めたものである。
【００６０】
［ワイピングクロスの拭き取り性］
本発明の糸条を含有するワイピングクロスを試験布として、拭き取り性能評価用の汚染物質を付着させたスライドグラスを摩擦試験機（ＪＩＳ Ｌ ０８２３に準拠した試験機）の平面型試験台に仮接着し、試験布を装着した摩擦子により拭き取りを実施した。拭き取り荷重は２００ｇ、拭き取り幅は２０ｍｍ、拭き取り応力は１００ｇ／ｍｍの条件で拭き取りを数回行い、拭き取り前後の透過光率を測定し、下記により算出した。
拭き取り率（％）＝［（Ｗｎ−Ｗ０）／（Ｗｂ−Ｗ０）］×１００
Ｗｂ：スライドグラスの３８０ｎｍまたは５８０ｎｍにおける透過率
Ｗｎ：拭き取り後の透過率
Ｗ０：拭き取り前の透過率
＜汚染物質を付着させた試料の調製＞
ａ．ニコチン
燻蒸箱中にスライドグラス（２０枚）を水平に設置し、タバコ（ピ−ス）約２０本にて燻蒸し、ニコチンを主体として汚染物質を付着させた。可視光線透過率は２０％以下になるように調整した。
ｂ．潤滑油
スライドグラスに枠を設置し、市販の潤滑油を３０ｃｍの距離から３秒間スプレーして試料とした。
ｃ．糊
スライドグラスにコーンスターチ１０ｇ／Ｌよりなる糊（０．５ｇ／ｃｍ2 ）を塗布した。
【００６１】
［ワイピングクロスの帯電電荷密度］
本発明の糸条を含有するワイピングクロスを試験布として、労働省安全研究所発行の静電気安全指針のＲＩＩＳＴＲ７８−１によって行った（２２℃、３０％ＲＨの部屋に２４時間放置後測定）。洗濯は、浴比１：３０、合成洗剤（弱アルカリ性）を標準使用量添加して、４０℃で５分間洗濯し、ついで浴比１：３０の水で２回溜め濯ぎを行い、５分間脱水を行う過程を２５０回繰り返し、初期の帯電電荷密度（μＣ／ｍ２）と洗浄後の帯電電荷密度（μＣ／ｍ２）とを比較した。
【００６２】
［単繊維繊度の測定方法］
オートバイブロ式繊度測定器（サーチ制御電気社製、Ｄｅｎｉｏｒ  ＣｏｍｐｕｔｅｒＤＣ−１１）を使用し、温度２５℃、湿度６５％の条件下で測定した。測定は５回行い、平均値を使用した。
【００６３】
［実施例１］
導電性樹脂組成物（Ｃ）として導電性カーボンブラック（吸油量；１１５ｃｃ／１００ｇ）を３５質量％含有したナイロン６を、結晶性熱可塑性樹脂（Ｂ）として一次平均粒径０．４μｍの酸化チタンを０．５質量％含有するナイロン６（宇部興産社製「１０１３ＢＫ」）を、結晶性熱可塑性樹脂（Ａ）として一次平均粒径０．５μｍの酸化チタン０．５質量％含有するポリエチレンテレフタレート（溶融粘度０．６５）を用い、（Ａ）：（Ｂ）：（Ｃ）＝３０：５６：１４（質量比)の複合比率とし、それぞれギアポンプで計量した後、紡糸パック内に供給し、口金温度２９０℃で吐出し、速度１０００ｍ／分で巻き取った。ついで倍率２．５倍で７５℃のローラヒーターで延伸を施し、１３０℃のプレートヒーターで熱セットして５６ｄｔｅｘ／１２フィラメントの延伸糸を得た。糸条の断面は、図１に示すような縦割り分割型断面（１１層交互貼り合わせ型）構造とした。この多層貼り合わせ型複合繊維を仮撚数４１００Ｔ／Ｍ、温度１７０℃で仮撚を施し、分割処理し、単繊維繊度０．４７ｄｔｅｘの極細繊維からなる導電性糸条を得た。
【００６４】
次にナイロン６（宇部興産社製「１０１３ＢＫ」）と極限粘度０．７０のポリエチレンテレフタレ−トを用い、別々の押出機で溶融押出し、複合割合がナイロン６：ポリエチレンテレフタレ−ト＝３３：６７（質量比）となるようにそれぞれギアポンプで計量した後、紡糸パック内に供給し、口金温度２９０℃で吐出し、速度１０００ｍ／分で巻き取った。ついで倍率２．９倍で７５℃のローラヒーターで延伸を施し、１３０℃のプレートヒーターで熱セットして８４ｄｔｅｘ／２４フィラメントの延伸糸を得た。糸条の断面は、縦割り分割型断面（１１層交互貼り合わせ型）構造とした。続いて、この延伸糸に仮撚数３３９０Ｔ／Ｍ、温度１７０℃で仮撚を施し、分割処理を行った。得られたポリエステルおよびポリアミドからなる捲縮加工糸の単繊維繊度は約０．３２ｄｔｅｘであった。この極細繊維を２本に合糸し（１６７ｄｔｅｘ／４８フィラメント）、さらに上述の結晶性熱可塑性樹脂（Ａ）、結晶性熱可塑性樹脂（Ｂ）および導電性樹脂組成物（Ｃ）からなる導電性糸条を混繊して筒編地を作成し、リラックス、水洗、乾燥、プレセット、微アルカリ減量（５ｗｔ％減量）、水洗処理を施して乾燥し、布帛を得た。この布帛を用いて、ワイピングクロスとしての性能評価を行った。結果を表１、表２に示す。
【００６５】
［実施例２〜７］
導電性樹脂組成物（Ｃ）、それを含有する結晶性熱可塑性樹脂（Ｂ）、および結晶性熱可塑性樹脂（Ａ）の種類と複合比率と断面を形成する紡糸ノズル部品を変更し、表１に示す値とした以外は実施例１と同様にして、多層貼り合わせ型複合繊維、それから得られる導電性糸条、さらにそれを用いてワイピングクロスを作成し、性能評価に供した。結果を表２に示す。
【００６６】
［比較例１、比較例２］
導電性樹脂組成物（Ｃ）を芯とし、それを含有する結晶性熱可塑性樹脂（Ｂ）を鞘成分とする芯鞘断面を形成する紡糸ノズル部品を変更し、表１および表２に示す値と断面とする以外は実施例１と同様にして、図３に表す丸断面の芯鞘型複合繊維を作成し、さらにそれを用いてワイピングクロスを作成し、性能評価に供した。結果を表１、表２に示す。
【００６７】
［比較例３、比較例４］
導電性樹脂組成物（Ｃ）、それを含有する結晶性熱可塑性樹脂（Ｂ）、および結晶性熱可塑性樹脂（Ａ）の種類と複合比率と断面を形成する紡糸ノズル部品を変更し、表１に示す値とする以外は実施例１と同様にして多層貼り合わせ型複合繊維および多層貼り合わせ型複合繊維を分割して得られる糸条を得、さらにワイピングクロスを作成して性能評価に供した。結果を表２に示す。
【００６８】
【表１】
0006420141.tif 000002
【００６９】
【表２】
0006420141.tif 000003
【００７０】
実施例１〜７について、いずれも初期と洗濯後も優れたワイピング性能を示すもので長期耐久性能に優れている。比較例１〜３はいずれも拭き取り性能が不十分であったが、極細化が不十分で表面積と除電不足による性能不良であった。比較例４は繊維化工程性が得られないこととワイピング性能不良であった。
【産業上の利用可能性】
【００７１】
本発明により、除電性能に優れる糸条、特に拭き取り後の清浄度をこれまで以上に向上することができる糸条を提供することができ、さらに長期に安定な除電効果と同時に拭取り性能に優れる糸条を提供することができる。
【符号の説明】
【００７２】
１  導電性樹脂組成物（Ｃ）
２  結晶性熱可塑性樹脂（Ｂ）
３  結晶性熱可塑性樹脂（Ａ）
【図１】
0006420141.tif 000004
【図２】
0006420141.tif 000005
【図３】
0006420141.tif 000006